(57)【特許請求の範囲】
【請求項１】
（ｉ）導電性支持体及び該導電性支持体上に感光層を有し、更に下記式（１）で示される構成単位を有するポリアリレート樹脂を含み、テーバー摩耗量が５．０ｍｇ未満である表面層を有している感光ドラム：
【化１】
0003957889.tif 000012
（上記式（１）中、Ｘは、−ＣＲ3Ｒ4−（但しＲ3及びＲ4は各々独立に水素原子、トリフルオロメチル基、炭素数１〜６のアルキル基、又は炭素数６〜１２のアリール基）、置換されてもよい炭素数５〜１１の１，１−シクロアルキレン基、炭素数２〜１０のα，ω−アルキレン基、単結合、−Ｏ−、−Ｓ−、−ＳＯ−、または−ＳＯ2−であり、Ｒ1〜Ｒ2は、各々独立に水素原子、ハロゲン原子、置換されてもよいアルキル基、アリール基、アルキレン基であり、ａ及びｂは各々独立に０〜４の整数である）、
（ｉｉ）該感光ドラムに接触配置され、ＡＣ電圧を重畳されたＤＣ電圧が印加される帯電ローラ、
（ｉｉｉ）該感光ドラムに接触配置されている転写ローラ、及び
（ｉｖ）該感光ドラムに接触配置されているクリーニングブレード、
を具備し、該帯電ローラによる該感光ドラムの接触帯電、露光、反転現像および転写の工程を経て画像形成を行なう電子写真装置であって、
該クリーニングブレードの感光ドラムとの接触幅は、帯電幅よりも大きく、該帯電幅は、転写幅よりも大きく、
該転写ローラの外径は、転写幅において同一であり、該帯電ローラの外径は、帯電幅において同一であり、また該感光ドラムの径は、該クリーニングブレードが接している長さに亘って同一であり、
かつ、該帯電幅と該転写幅は、下式の条件を満たしていることを特徴とする電子写真装置：
３ｍｍ＜（帯電幅）−（転写幅）≦８ｍｍ。
【請求項２】
前記テーバー摩耗量が３．５ｍｇ未満である請求項１に記載の電子写真装置。
【請求項３】
帯電と転写の工程の際に異なる極性の電圧が印加される請求項１又は２に記載の電子写真装置。
【発明の詳細な説明】
【０００１】
【発明の属する技術分野】
本発明は電子写真装置に関し、詳しくは耐摩耗性に優れた表面層を有する電子写真感光体に特定の長さを有する帯電／転写部材を組み合せた電子写真装置に関する。
【０００２】
【従来の技術】
電子写真方法は米国特許第2297691号明細書に示されるように画像露光の間に受けた照射量に応じて電気抵抗が変化しかつ暗所では絶縁性の物質をコーティングした支持体よりなる光導電性材料を用いる。この光導電性材料を用いた電子写真感光体に要求される基本的な特性としては（１）暗所で適当な電位に帯電できること（２）暗所において電位の逸散が少ないこと（３）光照射によって速やかに電荷を逸散せしめることなどが挙げられる。
【０００３】
従来より、電子写真感光体としてはセレン、酸化亜鉛、硫化カドミウム等の無機光導電性化合物を主成分とする感光層を有する無機感光体が広く使用されてきた。しかしこれらは前記（１）〜（３）の条件は満足するが熱安定性、耐湿性、耐久性、生産性において必ずしも満足できるものではなかった。
【０００４】
無機感光体の欠点を克服する目的で様々な有機光導電性化合物を主成分とする電子写真感光体の開発が近年盛んに行われている。たとえば米国特許第3837851号明細書には、トリアリルピラゾリンを含有する電荷輸送層を有する感光体、米国特許第3871880号明細書には、ペリレン顔料の誘導体からなる電荷発生層と３−プロピレンとホルムアルデヒドの縮合体からなる電荷輸送層とからなる感光体等が公知である。
【０００５】
これら有機光導電性化合物を用いた電子写真感光体は電気的、機械的双方の特性を満足させるために電荷輸送層と電荷発生層を積層させた機能分離型の感光体として利用される場合が多い。一方当然のことながら電子写真感光体には適用される電子写真プロセスに応じた感度、電気的特性、さらには光学的特性を備えていることが要求される。
【０００６】
特に繰り返し使用される電子写真感光体においてはその電子写真感光体表面にはコロナまたは直接帯電、画像露光、トナー現像、転写工程、表面クリーニングなどの電気的、機械的外力が直接加えられるためそれらに対する耐久性も要求される。
【０００７】
具体的には帯電時のオゾン、および窒素酸化物による化学的劣化や、帯電時の放電、クリーニング部材の摺擦によって表面が摩耗したり傷が発生したりする機械的劣化、電気的劣化にたいする耐久性が求められている。
【０００８】
電気的劣化は光が照射した部分にキャリアーが滞留し光が照射していない部分と電位差が生じる現象が特に問題であり、これはフォトメモリーとして生じる。
【０００９】
また、帯電、露光により感光体中に光電流のオン、オフが繰り返し行われる。それにともない感光体内を移動している電荷が感光体中のトラップサイトに滞留したりすることで、残留電位になってしまう。これが繰り返し使用することによって感光体電位の変動を起こしてしまう。
【００１０】
機械的劣化は特に無機感光体と異なり物質的に柔らかいものが多い有機感光体には機械的劣化に対する耐久性が劣るため、最近では樹脂の種類や置換基のタイプ／感光層中の電荷発生剤や電荷輸送剤との組み合せ効果などの検討が進んでいる。
【００１１】
さらに近年、特開昭57-17826号公報、特開昭58-40566号公報に開示してあるような帯電部材に直接電圧をかけ電子写真感光体に電荷を印加する直接帯電方式が主流となりつつある。
【００１２】
これは、導電ゴムなどで構成されたローラー状の帯電部材を直接電子写真感光体に当接させ電荷を印加する方法であり、スコロトロンなどに比べ、オゾン発生量が格段に少ない、スコロトロンは帯電器に流す電流の80％前後はシールドに流れるため浪費されるのに対して、直接帯電はこの浪費分がなく非常に経済的である、などのメリットをもつ。
【００１３】
しかし、直接帯電はパッシェン則による放電による帯電のため帯電安定性が非常に悪いという欠点をもつ。この対策として直流電圧に交流電圧を重畳させた、いわゆるAC／DC帯電方式が提案されている（特開昭63-149668号公報）。
【００１４】
この帯電方式により、帯電時の安定性は良化したがACを重畳するために電子写真感光体表面の放電量は大幅に増大してしまい、電子写真感光体の削れ量が増加してしまう。
【００１５】
一般に、接触式の帯電ローラー／転写ローラー系の場合、感光体の寿命は表面層の耐摩耗性に依存し、機械的耐摩耗性と電気的放電エネルギーに対する耐性の両方が求められるが、放電エネルギーの方が寿命には支配的である。そして寿命となる部分は紙端位置が多い。（紙端は帯電電圧が印加される部分である上に転写ローラーと感光体の間に紙が存在しない部分であるため、転写ローラーからの放電の影響を受け、感光体上で一番削れる部分である。）
このような状況の下、高耐久有機感光体の開発が進められているが、反面、高耐久になればなる程、クリーニング部材（主にブレード形状のもの）のめくれ（特に、高温／高湿下）、という新たな問題の発生頻度が増え、高耐久有機感光体の使いこなし、という新しいハードルもクリアーしなければ電子写真装置として十分な機能を有さない状況になってきた。
【００１６】
このブレード捲れの頻度アップの理由は以下のように推測されている。
【００１７】
摩耗の少ない高耐久表面層を用いた場合、感光体表面は削れない分、ブレードとの摩擦力が大きくなり、また、面粗れが小さいため、ブレードとの接触面積も増える。
【００１８】
一方、図１に示したように、２の帯電ローラーや５の転写ローラーを搭載した電子写真装置の長さ構成は、帯電不良の防止、転写ローラーのトナーによる汚染の防止（特開平1-277269公報）、ローラー類の左右への転がり振れ公差、コスト／省スペースの観点から、帯電ローラーの帯電幅が少なくとも１０ｍｍ以上転写ローラーの転写幅より長い構成になっている。（図２参照）
以降、
帯電幅： 帯電ローラーの有効帯電幅（図２に示す、  帯電に主たる関与を果たす部分の長さ）
転写幅： 転写ローラーの有効転写幅（図２に示す、転写に主たる関与を果たす部分の長さ）
を指すこととする。
【００１９】
【発明が解決しようとする課題】
このような構成のため、感光体上では帯電電圧を印加されるが転写電圧を印加されない部分ａ部が２個所できる。 この部分では電子写真装置の稼動中の大半が帯電（Ｖｄ）状態となり、異極性の帯電系列を有するクリーニング部材塗布剤（滑剤）を使うとこのａ部では剥がれてクリーニングされ、また、同極性のトナー粒子（反転現像の場合）は電気的な反発力のため感光体に付着することなく、その結果、他の部分ではクリーニング部材（クリーニングブレードのエッジなど）を覆うこれら滑材の役割を担う粉状粒子の存在がａ部以外のクリーニング部材上より粗になり、電子写真感光体との滑り性が低下し、ここでは先の低摩耗量で摩擦力の大きな感光体の場合には捲れ易くなる。（クリーニングブレードめくれの起点となる）
本発明の目的は、電子写真感光体の高耐久化の際に障害となるクリーニング部材のめくれが、起こり難い電子写真装置の構成を提供することと共に、更なる感光体の高耐久化にも貢献させることである。
【００２０】
【課題を解決するための手段】
本発明は、（ｉ）導電性支持体及び該導電性支持体上に感光層を有し、更に下記式（１）で示される構成単位を有するポリアリレート樹脂を含み、テーバー摩耗量が５．０ｍｇ未満である表面層を有している感光ドラム：
【化２】
0003957889.tif 000002
（上記式（１）中、Ｘは、−ＣＲ3Ｒ4−（但しＲ3及びＲ4は各々独立に水素原子、トリフルオロメチル基、炭素数１〜６のアルキル基、又は炭素数６〜１２のアリール基）、置換されてもよい炭素数５〜１１の１，１−シクロアルキレン基、炭素数２〜１０のα，ω−アルキレン基、単結合、−Ｏ−、−Ｓ−、−ＳＯ−、または−ＳＯ2−であり、Ｒ1〜Ｒ2は、各々独立に水素原子、ハロゲン原子、置換されてもよいアルキル基、アリール基、アルキレン基であり、ａ及びｂは各々独立に０〜４の整数である）、
（ｉｉ）該感光ドラムに接触配置され、ＡＣ電圧を重畳されたＤＣ電圧が印加される帯電ローラ、
（ｉｉｉ）該感光ドラムに接触配置されている転写ローラ、及び
（ｉｖ）該感光ドラムに接触配置されているクリーニングブレード、
を具備し、該帯電ローラによる該感光ドラムの接触帯電、露光、反転現像および転写の工程を経て画像形成を行なう電子写真装置であって、
該クリーニングブレードの感光ドラムとの接触幅は、帯電幅よりも大きく、該帯電幅は、転写幅よりも大きく、
該転写ローラの外径は、転写幅において同一であり、該帯電ローラの外径は、帯電幅において同一であり、また該感光ドラムの径は、該クリーニングブレードが接している長さに亘って同一であり、
かつ、該帯電幅と該転写幅は、下式
３ｍｍ＜（帯電幅）−（転写幅）≦８ｍｍ
の条件を満たしていることを特徴とする電子写真装置である。
【００２２】
また、帯電と転写の工程の際に異なる極性の電圧を印加することができる。
【００２３】
【発明の実施の形態】
最近では、接触帯電方式の部品である帯電ローラー、転写ローラー、感光体等の成形技術（表面平滑性、Ｒなど）やこれら部品に装着されるギヤ類の精度アップ等により、従来、公差も見込んで少なくとも１０ｍｍ以上は確保していた、（帯電幅）−（転写幅）の値Δは、それ以下でも問題無く使いこなすことができる様になってきた。
【００２４】
さらに、（帯電幅）−（転写幅）の値Δが８ｍｍ以下になると、クリーニングブレードの捲れる頻度（特に高温／高湿）が格段に減少することが検討を重ねるうちに判明した（但し、Δが３ｍｍ以下（マイナスの値も含め）の場合はトナー汚れの対策が別途必要）。
【００２５】
その理由は定かではないが、以下のように推測している。クリーニングブレードを捲るためには、摩擦力でクリーニング部材全体を捲る必要があり、そのためには図２のクリーニングブレード上ａ部（滑剤／トナー粒子の存在が粗で摩擦力が大きい部分）にある一定以上の面積が必要であるため、その面積を下回った時からブレード捲れは起きなくなり、その閾値がΔ＝８ｍｍ近傍相当面積なのである。
【００２６】
一方、３ｍｍ＜（帯電幅）−（転写幅）≦８ｍｍの条件を満たす構成の電子写真装置に摩耗の少ない感光体を装着し、感光体寿命を測定すると、意外にも感光体の寿命が延びていることが判明した。この理由は以下の様に推測している。
【００２７】
通常の感光体の寿命は、前述の通り、紙端位置の転写放電の最も厳しい感光体部分が削れのため、カブリ画像が発生することで訪れる。
【００２８】
しかし、３ｍｍ＜Δ≦８ｍｍの構成では、この転写放電の最も厳しい感光体部分が帯電ローラーの放電の厳しい部分（帯電ローラー端当接位置）と干渉し、結果的に削れ方が緩くなっているようである。この寿命の延びはテーバー摩耗量の小さいもの程顕著に表れ、摩耗量が５ｍｇ未満のものからこの傾向が表れ、３．５ｍｇ未満のものでより顕著に現れる。この理由は定かではないが、以下の理由が考えられる。
【００２９】
通常のマイナス帯電、プラス転写の反転現像系に前述の８ｍｍ≧Δ＞３ｍｍの構成をとった場合、１０-1〜１０1秒程度のタイムラグで図２の感光体上の狭いａ部の領域に交互に極性の異なる強い放電が働く。この際の高分子内の結合の維持や、電荷輸送材等との２次結合の維持能力の指標にテーバー摩耗試験がよく相関がとれていると考えられる。（テーバー摩耗試験の方法は実施例１の説明を参照のこと。）
以上の様に、テーバー摩耗に強い（＜５ｍｇ）感光体にクリーニングブレードの捲れ対策の、帯電ローラー／転写ローラー長手設計を盛り込むことで、めくれのないさらに高耐久化した電子写真感光体を提供することが可能となった。
【００３０】
次に、テーバー摩耗量が５．０ｍｇ未満を満たす耐摩耗性に優れた表面層として、下記式（１）で示される構成単位を有する重合体（ポリアリレート樹脂）を含有することを特徴とする表面層が例として挙げられる。
【００３１】
【化３】
0003957889.tif 000003
【００３２】
（Ｘは−ＣＲ3Ｒ4−（ただしＲ3およびＲ4は各々独立に水素原子、トリフルオロメチル基、炭素数１〜６のアルキル基、または炭素数６〜１２のアリール基である）、置換されてもよい炭素数５〜１１の１，１−シクロアルキレン基、炭素数２〜１０のα，ω−アルキレン基、単結合、−Ｏ−、−Ｓ−、−ＳＯ−、または−ＳＯ2−である。また、Ｒ1〜Ｒ2は各々独立に水素原子、ハロゲン原子、置換されてもよいアルキル基、アリール基、アルキレン基であり、ａ及びｂは各々独立に０〜４の整数である。）
上記表面層を有する電子写真感光体は、特に優れた機械的強度およびＡＣ帯電における耐電気特性をあわせもつことができるものである。
【００３３】
本発明に用いられるポリアリレート樹脂の構成単位の具体例を表1で示すがこれらに限られるものではない。
【００３４】
【表１】
0003957889.tif 000004
【００３５】
上記式（１）で示される構成単位を有する重合体は、下記式（２）で示されるビスフェノールをテレフタル酸塩化物、イソフタル酸塩化物の混合物とアルカリの存在下で溶媒／水系中で混合し界面重合を行うことにより作成される。
【００３６】
テレフタル酸塩化物、イソフタル酸塩化物の比率はその重合体の溶解性を考慮して決定されるもので定説はない。ただしいずれかの塩化物が30mol％以下になると合成した重合体の溶解性が極端に低下するので注意が必要である。通常は１／１の比率で合成するのが好ましい。
【００３７】
【化４】
0003957889.tif 000005
【００３８】
（Ｘは−ＣＲ3Ｒ4−（ただしＲ3およびＲ4は各々独立に水素原子、トリフルオロメチル基、炭素数１〜６のアルキル基、または炭素数６〜１２のアリール基である）、置換されてもよい炭素数５〜１１の１，１−シクロアルキレン基、炭素数２〜１０のα，ωーアルキレン基、単結合、−Ｏ−、−Ｓ−、−ＳＯ−、または−ＳＯ2−である。また、Ｒ1〜Ｒ2は各々独立に水素原子、ハロゲン原子、置換されてもよいアルキル基、アリール、アルキレン基であり、ａおよびｂは各々独立に０〜４の整数である。）
ポリアリレート樹脂の構成単位は式（１）で示される構成単位が同一のもので構成される重合体でも、２種類以上の式（１）で示される別種の構成単位からなる共重合体でもよい。
【００３９】
好ましい例としては構成単位例1、2、7が挙げられ、構成単位が同一のもので構成される重合体の場合には構成単位１からなる重合体が特に好ましく、２種類以上の式（１）で示される別種の構成単位からなる共重合体の場合には構成単位例1と構成単位例2からなる共重合体が特に好ましい。
【００４０】
以下、本発明に用いる電子写真感光体の構成について説明する。
【００４１】
本発明における電子写真感光体は、感光層が電荷輸送材料と電荷発生材料を同一の層に含有する単層型であっても、電荷輸送層と電荷発生層に分離した積層型でもよいが電子写真特性的には積層型が好ましい。
【００４２】
使用する導電性基体は導電性を有するものであればよく、アルミニウム、ステンレスなどの金属、あるいは導電層を設けた金属、紙、プラスチックなどが挙げられ、形状はシート状、円筒状などがあげられる。
【００４３】
基盤の傷を被覆することを目的とした導電層を設けてもよい。これはカーボンブラック、金属粒子などの導電性粉体をバインダー樹脂に分散させて形成することができる。導電層の膜厚は5〜40μm、好ましくは10〜30μmが適当である。
【００４４】
その上に接着機能を有する中間層を設ける。中間層の材料としてはポリアミド、ポリビニルアルコール、ポリエチレンオキシド、エチルセルロース、カゼイン、ポリウレタン、ポリエーテルウレタン、などが挙げられる。これらは適当な溶剤に溶解して塗布される。中間層の膜厚は0.05〜5μm、好ましくは0.3〜1μmが適当である。
【００４５】
中間層の上には電荷発生層が形成される。本発明に用いられる電荷発生層としては主として特定の電荷発生材料およびバインダー樹脂を溶剤中に分散させた塗料を塗工乾燥して形成する。機能分離型の場合、電荷発生層は前期電荷発生物質を結着剤樹脂および溶剤とともにホモジナイザー、超音波分散、ボールミル、振動ボールミル、サンドミル、アトライター、ロールミルおよび液衝突型高速分散機などの方法でよく分散する。ここで用いるバインダー樹脂としてはたとえばポリエステル樹脂、ポリアクリル樹脂、ポリビニルカルバゾール樹脂、フェノキシ樹脂、ポリカーボネート樹脂、ポリスチレン樹脂、ポリビニルアセテート樹脂、ポリサルフォン樹脂、ポリアリレート樹脂、塩化ビニルデン、ポリビニルベンザール樹脂、ポリブチラール樹脂などが主として用いられる。バインダー樹脂と顔料の比率は1/0.1〜1/10が好ましく、より好ましくは1.5/1〜3/1である。分散液を塗布、乾燥させて形成される。電荷発生層の膜厚は5μm以下、好ましくは0.1〜2μmが適当である。
【００４６】
電荷輸送層は主として電荷輸送材料とバインダー樹脂とを溶剤中に溶解させた塗料を塗工乾燥して形成する。用いられる電荷輸送材料としてはトリアリールアミン系化合物、ヒドラゾン化合物、スチルベン化合物、ピラゾリン系化合物、オキサゾール系化合物、トリアリルメタン系化合物、チアゾール系化合物などが挙げられる。
【００４７】
これらは0.5〜2倍量のバインダー樹脂と組み合わされ塗工、乾燥し電荷輸送層を形成する。電荷輸送層の膜厚は5〜40μm、好ましくは15〜30μmが適当である。
【００４８】
次に、電子写真感光体の近傍の構成について説明する。
【００４９】
図１に接触帯電方式の電子写真装置の一例を示す。本例は転写式複写機もしくはプリンタであり、１の感光体、２の帯電ローラー、４の現像器と８のクリーニングブレードが９のプロセスカートリッジ枠体の中に組み込まれたカートリッジ方式の場合の例である。
【００５０】
符号１は本発明の対象となっている電子写真感光体で、ドラム型のものである。この電子写真感光体１は矢印の時計方向に所定の周速度（プロセススピード）をもって回転駆動される。
【００５１】
２は帯電手段としての接触帯電部材である帯電ローラである。この帯電ローラ２は該帯電ローラに圧接した感光体１の回転に従動して回転し、バイアス電源（不図示）からＡＣ電圧を重畳されたＤＣ電圧が印加される。この帯電ローラ２により感光体１の周面が所定の極性／電位に一様に帯電される。その感光体１の帯電処理面に不図示の露光手段（レーザービームスキャナなど）により目的画像情報の露光３がなされて感光体１面に目的画像情報に対応した静電潜像が形成されていく。
【００５２】
その静電潜像は、現像器４内の荷電粒子（トナー）で反転現像により可転写粒子像（トナー像）として顕画化される。
【００５３】
次いでそのトナー像は感光体１と該感光体に圧接している転写ローラ５との間に給送された用紙６に転写される。この時、転写ローラ５にはバイアス電源（不図示）からトナーの保有電荷とは逆極性のバイアス電圧が印加されている。
【００５４】
トナー像転写を受けた用紙６は感光体１面から分離されて定着ローラー７へ搬送されてトナー像の定着処理を受ける。
【００５５】
トナー像転写後の感光体１面はクリーナー（クリーニングブレード）８により転写残りトナーなどの付着物の除去を受け、全工程を終了する。
【００５６】
【実施例】
以下実施例にしたがって説明する。
【００５７】
（実施例１）
30φ358mmのＡｌシリンダーを支持体とし、それに、以下の材料より構成される塗料を支持体上に浸せき法で塗布し140℃、30分熱硬化して15μmの導電層を形成した。
導電性顔料：ＳｎＯ2コート処理硫酸バリウム           １０部
抵抗調節用顔料：酸化チタン                            ２部
バインダー樹脂：フェノール樹脂                        ６部
レベリング材：シリコーンオイル                     0.001部
溶剤：メタノール／メトキシプロパノール0.2／0.8        20部
次にこの上にＮメトキシメチル化ナイロン3部および共重合ナイロン3部をメタノール65部、n-ブタノール30部の混合溶媒に溶解した溶液を浸せき法で塗布し0.5μmの中間層を形成した。
【００５８】
次にＣｕＫα特性Ｘ線回折のブラッグ角２θ±０．２゜が９．０゜、１４．２゜、２３．９゜および２７．１゜に強いピークを有するオキシチタニルフタロシアニン（TiOPc）４部およびポリビニルブチラール（商品名：エスレックＢＭ２、積水化学製）２部およびシクロヘキサノン６０部をφ1mmガラスビーズを用いたサンドミル装置で4時間分散したあとエチルアセテート１００部を加えて電荷発生層用分散液を調製した。これを浸せき法で塗布し0.２μmの電荷発生層を形成した。
【００５９】
次に下記構造式（３）
【００６０】
【化５】
0003957889.tif 000006
【００６１】
の電荷輸送材１０部および表2の条件1記載のバインダー10部をモノクロロベンゼン30部ジクロロメタン70部の混合溶媒に溶解した。
【００６２】
この重合体は所定ビフェノール（0.01mol）を水酸化ナトリウム（0.8g）塩化テトラメチルアンモニウム（1g）を水100mlに溶かし１lのミキサー中に投入しこれに1，2−ジクロロエタン（30ml）にテレフタル酸塩化物（0.005mol）、イソフタル酸塩化物（0.005mol）を溶かしたものを攪拌しながら投入し10分高速攪拌し2時間放置後、1,2-ジクロロエタン液を回収しこれに大量のヘキサンを投入しポリマーとして回収したものである。なお回収後水洗浄、クロロホルム溶解、メタノール滴下による精製工程を行ったものを用いた。
【００６３】
この塗料を浸せき法で塗布し120℃２時間乾燥し２２μmの電荷輸送層を形成した。
【００６４】
次に評価について説明する。
【００６５】
装置はキヤノン製LBP-930（プロセススピード106ｍｍ／秒、レーザー照射部にフィルターをつけ、レーザー光量は通常の25％まで弱めた設定とした）およびそのプロセスカートリッジを用いた。本体に装着された転写ローラーの長さ（転写幅）とカートリッジに装着された帯電ローラーの長さ（帯電幅）は表３の通り。作成した電子写真感光体をこの装置で30℃90％ＲＨ下でレター紙耐久をおこなった。シーケンスはプリント３枚ごとに1回停止する間欠モードで印字率は２％の文字画像で電荷輸送層が削れてカブリ画像が発生（寿命に至る）したところで終了とした。但し、この間クリーニングブレードが捲れた場合はカートリッジを交換し、耐久評価を継続した。
【００６６】
この時、耐久初期と20000枚後の翌日評価開始前の明部電位（Ｖｌ）を測定した結果を表４に示した。
【００６７】
加えて、本実施例と同じ電荷輸送層をバーコーターにてアルミシート上に塗布（塗布液組成／乾燥条件／膜厚とも本実施例と同じ）し、この電荷輸送層シート（ＣＴシート）をテーバー摩耗試験機にて重量減少量を測定した。その結果を表３に示した。
【００６８】
なお、テーバー摩耗試験方法はJIS K 7204(1995)を参照し、安田精機製作所のNo.101 Taber Type Abrasion Testerを用い、これに富士写真フィルム社製の＃2000ラッピングテープ／重り1000ｇを装着したもので 回転スピードは１回転／秒とし、1000回転後の電荷輸送層の重量減少量を測定した。
【００６９】
【表２】
0003957889.tif 000007
【００７０】
構成単位例１〜６のテレフタル酸塩化物とイソフタル酸塩化物の混合比はモル比で１：１とした。
【００７１】
（実施例２〜７）
ＣＴＬ構成と帯電ローラー／転写ローラー長さを表３の実施例２〜７のように変更した以外は実施例１と同様に電子写真感光体／ＣＴシートを作成し評価した。その結果を表３、４に示す。
【００７２】
【表３】
0003957889.tif 000008
【００７３】
【表４】
0003957889.tif 000009
【００７４】
（比較例1〜４）
ＣＴＬ構成、帯電ローラー／転写ローラーの長さを表５の様に変更した以外は実施例1と同様に電子写真感光体／ＣＴシートを作成し評価した。その結果を表５、６に示す。
【００７５】
【表５】
0003957889.tif 000010
【００７６】
【表６】
0003957889.tif 000011
【００７７】
以上の例から分かるように、テーバー摩耗の小さな表面層を有する電子写真感光体に特定の長手構成を有する帯電ローラー／転写ローラーを組み合せることで、ブレード捲れを抑制出来るだけでなく、更なる感光体の長寿命化をも果たし、結果として感光体の使用中に安定した電位の推移が期待できることとなった。
【００７８】
【発明の効果】
本発明によれば、電子写真感光体の高耐久化の障害となるクリーニング部材のめくれが、起こり難い電子写真装置の構成を提供出来ただけでなく、更なる感光体の高耐久化にも寄与することができた。
【図面の簡単な説明】
【図１】本発明の電子写真装置の構成の一例を概略的に示す断面図。
【図２】図１の電子写真装置における電子写真感光体、帯電ローラー、転写ローラー、およびクリーニングブレードの配置を示す説明図。
【符号の説明】
１   感光体
２   帯電ローラ
３   像露光
４   現像器
５   転写ローラー
６   用紙
７   定着ローラー
８   クリーニングブレード
９   カートリッジ枠体
１０   カートリッジガイド
【図１】
0003957889.tif 000013
【図２】
0003957889.tif 000014